АДГЕЗИВНАЯ СИСТЕМА С НИЗКИМ ВЫДЕЛЕНИЕМ ФОРМАЛЬДЕГИДА

1. Двухкомпонентная адгезивная система, включающая:
- адгезивный компонент I, включающий (в мас. процентах по сухому веществу от общей массы адгезивного компонента I):
I.a) 50-70 мас.% смолы меламин-формальдегидного (MF) типа и
I.b) 0-20 мас.% органического или неорганического наполнителя,
I.c) 0-10 мас.% дополнительных добавок,
I.d) 25-40 мас.% воды.
- адгезивный компонент II, включающий (в мас. процентах по сухому веществу от общей массы адгезивного компонента II):
II.a) 20-40 мас.% дисперсии адгезива на водной основе,
II.b) 0-10 мас.% загустителя,
II.c) 15-40 мас.% поглотителя формальдегида,
II.d) кислотное соединение в таком количестве, что pH адгезивного компонента II составляет 1,5-6,5,
II.e) 0-20 мас.% органического или неорганического наполнителя,
II. f) 0-10 мас.% дополнительных добавок,
II.g) 25-40 мас.% воды,
2
где адгезивный компонент I и II наносят в массовом соотношении I:II в пределах от 1:0,5 до 1:1,5, и адгезивная система имеет молярное соотношение формальдегида (F) ко всем аминогруппам (F/NH) в пределах от 0,2 до 0,7.
2
2. Двухкомпонентная адгезивная система по п.1, где pH адгезивного компонента II составляет в пределах 1,5-4 и, где адгезивная система имеет молярное соотношение формальдегида (F) ко всем аминогруппам (F/NH) в пределах от 0,3 до 0,7.
3. Двухкомпонентная адгезивная система по п.1 или 2, где массовое соотношение сухих веществ смолы меламин-формальдегидного типа (MF) к поглотителю формальдегида составляет в пределах от 1:0,11 до 1:1,20.
2
4. Двухкомпонентная адгезивная система по п.1 или 2, где тип MF смолы (I.a) в адгезивном компоненте I имеет молярное соотношение F/NH в пределах 0,4-1,2.
5. Двухкомпонентная адгезивная система по п.4, где тип MF смолы (I.a) выбирают из группы, включающей MF смолу, модифицированную мочевиной MF смолу (uMF), включающую в пределах от 0,1 до 50 мас.% мочевины (масса мочевины относительно общей массы мочевины и меламина) или модифицированные MF или uMF смолы.
6. Двухкомпонентная адгезивная система по п.1 или 2, где необязательный наполнитель (I.b) в адгезивном компоненте I представляет собой неорганический наполнитель или органический наполнитель.
7. Двухкомпонентная адгезивная система по п.1 или 2, где адгезивный компонент I включает в пределах 0,1-10 мас.% одной или более дополнительной добавки (I.c), выбранной из группы, включающей антивспенивающие агенты, загустители, поверхностно-активные вещества, пигменты, красители, модификаторы реологии и/или пластификаторы.
8. Двухкомпонентная адгезивная система по п.1 или 2, адгезивный компонент I имеет вязкость в пределах 1500-10000 мПа·с (вязкость измеряют с использованием вискозиметра Brookfield RVT при температуре 25°C, шпиндель 4, при скорости 20 оборотов в минуту).
9. Двухкомпонентная адгезивная система по п.1 или 2, где адгезивный компонент I имеет pH в пределах от 7 до 12.
10. Двухкомпонентная адгезивная система по п.1 или 2, где дисперсия адгезива (II.a) в адгезивном компоненте II является функционализированным или нефункционализированным ПВА.
11. Двухкомпонентная адгезивная система по п.1 или 2, где адгезивный компонент II включает в пределах 0,1-10 мас.% загустителя (II.b) (отличающегося от компонента II.a) для регулирования вязкости.
12. Двухкомпонентная адгезивная система по п.1 или 2, где адгезивный компонент II имеет вязкость в пределах от 1500 до 10000 мПа·с.
13. Двухкомпонентная адгезивная система по п.1 или 2, где вязкость адгезива, полученного после смешивания компонентов I и II составляет в пределах от 1000 до 5000 мПа·с.
14. Двухкомпонентная адгезивная система по п.1 или 2 где поглотитель формальдегида (II.c) представляет собой аминосоединение, выбранное из группы, состоящей из: мочевины, тиомочевины, аминов и аммония.
15. Двухкомпонентная адгезивная система по п.1 или 2, где адгезивный компонент II включает в пределах от 15 до 40 мас.% аминосоединения, в качестве поглотителя формальдегида (II.c).
16. Двухкомпонентная адгезивная система по п.1 или 2, где адгезивный компонент II включает кислотное соединение (II.d) в таком количестве, что pH адгезивного компонента II составляет в пределах от 1,5 до 6,5.
17. Двухкомпонентная адгезивная система по п.16, где кислотный компонент II.d представляет собой карбоновую кислоту или кислую соль, или их комбинацию.
18. Двухкомпонентная адгезивная система по п.16, где кислотное соединение II.d представляет собой одну или более из карбоновых кислот, выбранных из группы, состоящей из муравьиной кислоты, уксусной кислоты и молочной кислоты.
19. Двухкомпонентная адгезивная система по п.1 или 2 где pH адгезива, полученного после смешивания компонентов I и II, составляет в пределах от 3,3 до 6,5.
20. Двухкомпонентная адгезивная система по п.1 или 2, где необязательный наполнитель (II.e) в адгезивном компоненте II выбирают таким образом, чтобы он был стабилен при pH=1,5-6,5.
21. Двухкомпонентная адгезивная система по п.1 или 2, где композиция адгезива II включает сшивающий агент для сшивания дисперсии адгезива II.a и/или загустителей, присутствующих в адгезивных компонентах I или II.
2
22. Двухкомпонентная адгезивная система по п.1 или 2 с прочностью при сдвиге выше 1100 Н/дюйм (2,54 см) (как измерено на трехслойной клееной буковой фанере в тесте с холодной водой согласно BS 1203/1204) и средним выделением формальдегида ниже 0,5 мг/л при тестировании согласно ISO-12460-4 (как измерено на образцах 5-слойной клееной фанеры, склеенной с использованием клеевой системы).
23. Набор двухкомпонентного адгезива, включающий адгезивные компоненты I и II по любому из пп.1-22, где каждый компонент помещен в отдельный контейнер.
24. Применение двухкомпонентной адгезивной системы по любому из пп.1-22 или набора двухкомпонентного адгезива по п.23 для получения изделий из древесины для внутренней отделки, включающих прессованные изделия, элементы паркетного пола, щиты из массива древесины с очень низким выделением формальдегида.
25. Способ получения изделий из древесины для внутренней отделки с низким выделением формальдегида, включающий стадии:
- нанесения адгезива I и II двухкомпонентной адгезивной системы по любому из пп.1-22 в заранее смешанной форме или по отдельности, или одновременно, или последовательно на одну поверхность или обе противоположные поверхности соединяемых слоев древесины, по меньшей мере на часть площади их поверхности,
- сборку слоев древесины с нанесенным адгезивом в пакет и
- прессование пакета при повышенной температуре для придания формы пакету и отверждения адгезива.
2
26. Способ по п.25, где пакет прессуют горячим прессом или прессом с высокочастотным электрическим подогревом при температуре в пределах от 60 до 120°C с давлением в пределах от 0,5 до 2 Н/мм.
27. Изделие из древесины для внутренней отделки, включающее прессованные изделия, элементы паркетного пола и щиты из массива древесины с низким выделением формальдегида, полученное способом по п.25 или 26.
28. Применение адгезивного компонента в качестве компонента II в адгезивной системе по любому из пп.1-22, где адгезивный компонент включает (в мас. процентах по сухому веществу от общей массы адгезивного компонента):
a) 20-40 мас.% дисперсии адгезива на водной основе,
b) 0-10 мас.% загустителя,
c) 15-40 мас.% поглотителя формальдегида,
d) кислотное соединение в таком количестве, что pH адгезивного компонента II составляет 1,5-6,5,
e) 0-20 мас.% органического или неорганического наполнителя,
f) 0-10 мас.% дополнительных добавок и
g) 25-40 мас.% воды,
где адгезивный компонент II имеет вязкость в пределах от 1500 до 10000 мПа·с.